FR 2481308 A1 19811030 FR 8009598 A 19800429 La présente invention concerne une composition inhibitrice de la corrosion destinée notamment à protéger contre la corrosion par oxydation des métaux ferreux et, plus particulièrement, les carrosseries de véhicules automobiles. La présente invention a pour objet une composition inhibitrice de la corrosion caractérisée en ce qu'elle comprend un mélange de a - un sel alcalino-terreux d'un acide alkyl (sup.) sulfonamido carboxylique b - une cire oxydée, et c - une cire microcristalline dure. La composition selon l'invention peut comprendre également, en vue de son application, un véhicule ou un diluant dans lequel est dispersé le mélange des trois constituants essentiels. Elle peut, en outre, comprendre des additifs classiquement utilisés dans de elles compositions, tels que des cires, pétrolatums, bitumes. La composition selon l'invention comprend avanta- geusement les trois constituants essentiels dans des proportions telles que les cires oxydées représentent de 5 à 100 % du poids du sel alcalino-terreux d'acide alkyl (sup.) sulfonamido carboxylique et que les cires microcristallines représentent de 40 à 200 % du poids de ce sel. Le sel alcalino-terreux d'acide alkyl (sup.) sulfonamido carboxylique est, en particulier, un sel de calcium. L'acide dont dérive le sel est avantageusement un acide alkyl (C1O-C20) sulfonamido alcane (C1-C6) carboxylique et de préférence un acide alkyl (C1O-C20) sulfonamido acétique. La préparation de tels acides a été décrite dans le brevet US. 2 225 960. Ces acides sont, en pratique, préparés à partir de coupes pétrolières ayant une certaine répartition dans le nombre d'atomes de carbone de la chaîne alkyle supérieure et sont donc constitués par des mélanges. Les sels alcalino-terreux de ces acides peuvent être préparés par chauffage d'un mélange de l'acide et d'un hydroxyde alcalino-terreux en excès. En pratique, il suffit de chauffer à 100-1200C pendant une heure. Par "cire oxydée", on désigne aussi bien des pétrolatums oxydés préparés à partir de pétrolatums extraits du pétrole que des cires oxydées dérivées de cires synthétiques. Les cires oxydées utilisées dans la présente invention ont un indice d'acides de 15 à 130 et, de pré férence > de 20 à 70. Les cires microcristallines dures utilisées dans la présente invention sont des cires minérales dont le point de fusion (ASTMD 127) varie de 80 à 1300C et dont la pénétration à 250C (ASTIND 1321) est de 6 à 9 environ. Les compositions selon l'invention peuvent être présentées sous forme de concentrés constitués par une dispersion des trois constituants essentiels dans un solvant organique volatil, notamment un solvant dérivé du pétrole, tel que le white spirit. Les concentrés peuvent avoir en pourcentage en poids la composition suivante - Sel alcalino-terreux d'acide alkyl (sup.) sulfonamido carbo xyl ique 15-35 , - Cires oxydées 3-12 % - Cire microcristallines dures 15-30 ss - Solvant organique volatil 30-50 ss L'exemple suivant illustre la présente invention. On prépare une composition selon l'invention en mélangeant, à température ordinaire, dans un malaxeur - Sel de calcium de l'acide alkyl (C14-Cl6) sulfonamido acétique ....... 31 % en poids Densité 1,048 à 20 C Viscosité à 20 C : 85 10'6 m2/s Indice de réfraction à 200C : 1,4782 Pourcentage de C 15 : 75 ss environ - Cire oxydée- cire de polyéthylène (PED 136) 6 % en poids Point de goutte ASTM D 566 107-1120C Indice d'acide ASTM D 1386 60-64 Indice de saponification ASTM D 1387 90-115 Densité à 200C ASTM D 1298 1,01-1,03 - Cire microcristalline dure Microflex M 200 23 ss en poids Point de solidification ASTM D 938 83/58 C Point de fusion ASTM D 127 92,50C Pénétration à 250C ASTM D 1321, 7 à 9 Viscosité à 1000C, 14 à 15 10-3 N.s/m2 - Solvant organique volatil (White Spirit) 38 ss en poids Cette composition est testée par application sous forme de pellicules continues sur des plaques d'acier ordi- naire laminé (pourcentage de carbone inférieur à 0,27 ). On laisse sécher les plaques et on les expose au brouillard salin suivant la norme ASTM B 117. Les essais sont effectuées avec des pellicules de 50 microns d'épaisseur. On obtient une durée de protection supérieure à 2000 heures. RSEITDICAT I 31JS 1. Composition inhibitrice de la corrosion, caractérisée en ce qu'elle comprend un mélange de a - un sel alcalino-terreux d'un acide alkyl (sup.) sulfonamido carboxylique, b - une cire oxydée, et c - une cire microcristalline dure. 2. Composition selon la revendication 1, caractérisée en ce que les cires oxydées représentent de 5 à 100 % du poids du sel alcalino-terreux d'acide alkyl (sup.) sulfonamido carboxylique et les cires microcristallines représentant de 10 à 200 ss du poids de ce sel. 3. Composition selon la revendication 1 ou -la revendication 2, caractérisée en ce que le sel alcalinoterreux d'acide alkyl (sup.) sulfonamido carboxylique est un sel de calcium. 4. Composition selon l'une quelconque des revendications précédentes, caractérisée en ce que le sel alcalino-terreux est un sel alcalino-terreux d'un acide alkyl (C1O-C20) sulfonamide alcane (C1-C6) carboxylique. 5. Composition selon l'une quelconque des revendications 1 à 4, caractérisée en ce que le sel alcalinoterreux est un sel alcalino-terreux d'un acide alkyl (C1O-C20) sulfonamido acétique. 6. Composition selon l'une quelconque des revendications 1 à 5, caractérisée en ce qu'elle comprend un solvant organique volatil. 7. Composition selon l'une quelconque des revendications 1 à 6, caractérisée en ce qu elle comprend de 15 à 35 ffi de sel alcalino-terreux d'acide alkyl (sup.) sulfonamido carboxylique, de 3 à 12 S de ciresoxydées,de 15 à 30 ss de cires microcristallines dures et de 30 à 50 ss de solvant organique volatil.